(57)【要約】【課題】不燃性、耐火性、断熱性に優れ、低音域から高音域にわたって優れた遮音性能を有し、ドアや間仕切り用のパネル等に適した、ハニカム芯材及び遮音パネルを提供する。【解決方法】多孔質発泡体がセル体積の少なくとも２０％以上に充填されたハニカム体からなり、前記多孔質発泡体が、リン酸類、リン酸類の硬化剤、ＮＣＯ基を有するウレタンプレポリマーから得られるウレタン硬化物、及びセメントを含み、かつ前記セメントが、前記多孔質発泡体中に２５〜６０質量％含有されるハニカム芯材及び該ハニカム芯材を表面材でサンドイッチした遮音パネル。【選択図】なし【特許請求の範囲】
【請求項１】
ハニカム体と、該ハニカム体のセル体積の少なくとも２０％以上に充填された多孔質発泡体とからなり、前記多孔質発泡体が、リン酸類、リン酸類の硬化剤、ＮＣＯ基を有するウレタンプレポリマーから得られるウレタン硬化物、及びセメントを含み、かつ該セメントが前記多孔質発泡体中に２５〜６０質量％含有されていることを特徴とするサンドイッチ構造体用ハニカム芯材。
【請求項２】
前記セメントが、リン酸類１００質量部に対して５０〜５００質量部が含まれている請求項１または２に記載のハニカム芯材。
【請求項３】
前記セメントが、アルミナセメントである請求項１または２に記載のハニカム芯材。
【請求項４】
前記多孔質発泡体が、さらに、多孔質発泡体に対して６５質量％以下の無機質骨材を含む請求項１、２または３に記載のハニカム芯材。
【請求項５】
前記無機質骨材が、平均粒径１００〜１０００μｍを有する珪砂である請求項１〜４のいずれかに記載のハニカム芯材。
【請求項６】
前記ウレタン硬化物が、前記多孔質発泡体に対して１〜１０質量％含まれる請求項１〜５のいずれかに記載のハニカム芯材。
【請求項７】
前記ハニカム芯材の密度が、１００〜３００ｋｇ／ｍ３である請求項１〜５のいずれかに記載のハニカム芯材。
【請求項８】
前記ハニカム体が、ＪＩＳ−Ａ６９３１に規定されるセルサイズ３〜３０ｍｍのペーパーハニカムであって、パルプが１０〜６０質量％及び水酸化アルミニウムが４０〜８０質量％含有される請求項１〜６のいずれかに記載のハニカム芯材。
【請求項９】
請求項１〜７のいずれかに記載のハニカム芯材の少なくとも片面に厚み０．３〜１．６ｍｍの鋼板が接合された遮音パネル。
【請求項１０】
２０００Ｈｚの周波数における音響透過損失が３５ｄＢ以上であり、かつ１２５〜５００Ｈｚの周波数における音響透過損失Ｙが次式を満たす請求項９に記載の遮音パネル。
Ｙ≧２５ｌｏｇＸ−３４．５（Ｘ：周波数＝１２５〜５００Ｈｚ）
【発明の詳細な説明】
【０００１】
【発明の属する技術分野】
本発明は、特に遮音パネルとして屋内外のドアや間仕切りなどの使用に適するサンドイッチ構造体用ハニカム芯材、及びこれを使用したサンドイッチ構造体からなる遮音パネルに関する。
【０００２】
【従来の技術】
従来から、ハニカム芯材の両側の表面を鋼板等の剛性の表面材でサンドイッチして製造されるサンドイッチ構造体パネルは、車輌、船舶、航空機、建築物等において広く使用されている。これら構造体に要求される諸特性のうち、特に遮音特性や断熱特性を向上させるために、ハニカムのセル内に樹脂発泡体を充填したハニカム芯材が特開平３−６１５８１号公報や特開平８−１７４７３１号公報等に開示されている。
【０００３】
しかし、近年、火災時における防火上の安全性の確保のために不燃化の要求が高まっているが、ドア及び間仕切りパネル等の建築材料として、ハニカムのセル内に樹脂発泡体を充填したハニカム芯材を使用した場合には、樹脂発泡体がフェノール樹脂やウレタン樹脂等の有機材料であるため、不燃材もしくは防火材としての用途では特性に限界があった。
【０００４】
前記樹脂発泡体を充填したハニカム芯材の不燃材もしくは防火材としての特性を改善するために種々の提案がされている。例えば、芯材にグラスウールやロックウール等の繊維質板を単層もしくはハニカム等と複層した構造体の例が実開昭５９−１２０２１２号公報に開示されている。これらの構造体は、防火性及び不燃性において優れた特性を有する。
【０００５】
しかし、最近になって、上記防火性及び不燃性に加えてさらに騒音やプライバシーの保護等に基因し、防火性、及び不燃性に加えて遮音性能の要求が高まり、特にこれらの構造体を屋内外におけるドア及び間仕切り用パネルとして使用した場合においては、十分大きい遮音性能が望まれている。
【０００６】
この遮音性能については、上記のグラスウールやロックウール等の軟質材料である繊維質板を単層もしくはハニカム等と複層にした構造体の場合には、繊維質板の吸音性能により、１０００Ｈｚ以上の高音域における遮音性能は優れるが、５００Ｈｚ以下の低音域においては、繊維質板の吸音性能が劣る上に、共鳴透過による遮音性能が低下する。また、上記の構造体において、グラスウールやロックウール等の繊維質板の代わりに比較的密度の高い発泡剤等の硬質材料を使用した場合には、１０００Ｈｚ以下の低中音域における遮音性能は優れるが、１０００Ｈｚ以上の高音域では、特定の周波数帯で、音響透過損失が急激に低下し、質量法則から外れるという、コインシデンス効果と呼ばれ現象が生じる難点が生じる。
【０００７】
一方、本出願人は、先に、リン酸類、硬化発泡剤及びＮＣＯ基を有するウレタンプレポリマーを含む水性混合物を発泡硬化させることにより得られる複合発泡体をハニカム体充填したハニカム芯材の表面に鋼板などの表面材をサンドイッチした構造体をＷＯ０１／３８０８１号公報として提案した。かかるハニカム構造体は、ハニカム体への充填物が有機と無機の複合発泡体であることにより、有機発泡体の有する柔軟性、弾力性と無機発泡体の有する難燃性、不燃性とを併せもつ、優れた構造体である。
【０００８】
しかし、このハニカム構造体の有する遮音性能については、前記のグラスウールやロックウールに比べて特性が向上するものの、５００Ｈｚ以下の周波数の低音域における吸音性能や共鳴透過による遮音性能がなお充分に満足できるものではなく、また、前述したコインシデンス効果の難点の改善においてもさらに改善の余地がある。
【０００９】
【発明が解決しようとする課題】
本発明の目的は、不燃性、耐火性、断熱性に優れるとともに、前記共鳴透過やコインシデンス効果による遮音性の低下を生じない、低音域から高音域にわたって優れた遮音性能を有し、ドアや間仕切り用のパネル等に適した、遮音パネル用ハニカム芯材及びこれを使用した遮音パネルを提供することにある。
【００１０】
【課題を解決するための手段】
本発明者は、リン酸類、硬化発泡剤及びＮＣＯ基を有するウレタンプレポリマーを含む水性混合物を発泡硬化させた複合発泡体を充填したハニカム芯材に表面材をサンドイッチした構造体の遮音性能について研究を進めたところ、上記ハニカム体に充填される多孔質発泡体の量を特定し、かつ多孔質発泡体を構成する要素として新たにセメントを使用しても、これを特定の量加えることによって、ハニカム体に当該発泡体を充填することが可能となり、しかも得られるサンドイッチパネルの遮音特性が大きく改善できることを見出した。
【００１１】
かくして、本発明は、ハニカム体と、該ハニカム体のセル体積の少なくとも２０％以上に充填された多孔質発泡体とからなり、前記多孔質発泡体が、リン酸類、リン酸類の硬化剤、ＮＣＯ基を有するウレタンプレポリマーから得られるウレタン硬化物、及びセメントを含み、前記セメントが、前記多孔質発泡体中に２５〜６０質量％含有されていることを特徴とするサンドイッチ構造体用ハニカム芯材及び該ハニカム芯材を使用したサンドイッチ構造体からなる遮音パネルにある。
【００１２】
本発明によれば、得られるサンドイッチ構造体からなる遮音パネルは、上記の共鳴透過やコインシデンス効果による遮音性の低下が起こらず、低音域から高音域にわたって優れた遮音性能が得られることが判明した。例えば、本発明によれば、厚さ０．６ｍｍの亜鉛メッキ鋼板でサンドイッチされた遮音パネルは、２５０Ｈｚの低音域から４０００Ｈｚの高音域においてＪＩＳ−Ａ４７０２に規定される遮音性能がＴ−２レベル以上を有する。特に、従来、この種の構造体で得られ難かった、例えば、２０００Ｈｚの高温域において、透過損失が３５ｄＢ以上であり、低音域の遮音性能がＴ−２レベルを越え、優れた遮音性能を有する遮音パネルが得られる。
【００１３】
本発明のハニカム芯材を使用したサンドイッチパネルが何故に上記のような優れた遮音性能が得られるかのメカニズムについては必ずしも明らかではないが、ほぼ次のように推測される。
【００１４】
本発明のハニカム体に充填される有機と無機の複合発泡体は適度の柔軟性を有することにより、高音域でのコインシデンス効果による遮音性の低下を引き起こすことがない。また、低音域においてもハニカム体と発泡体との密着性が良く、ハニカム体とその表面材とは機械的に接合されるために、表面材間の空気層あるいは弾性体による共鳴透過による遮音性能の低下がない。さらに、上記多孔質発泡体の含有量を特定の量に調整することで、適度に連続した気泡の発泡体が得られるため高い吸音性が得られ、高周波領域での遮音性に優れる。そして、セメント及び必要に応じて使用される無機質骨材を特定量加えることにより、音を反射し易くすることで特に低音域で遮音性を向上させる。これらの結果として、従来の構造体では得られないような低音域から高音域にわたって優れた遮音性能が得られるものと思われる。
以下に、本発明についてさらに詳細に説明する。
【００１５】
【発明の実施の形態】
本発明の遮音パネル用のハニカム芯材に使用されるハニカム体は、連続する部材からなる隔壁によって仕切られた、六角形、四角形、三角形等の多角形、円形、不等辺多角形等の実質上連続的な幾何学的なセル（貫通孔）の形態を有する。ハニカム体のセルサイズ及び空隙率は、製造されるハニカム芯材の剛性に関係し、これらは、ＪＩＳ−Ａ６９３１によって規定される。セルサイズは、好ましくは、３〜３０ｍｍ、特に１４〜２５ｍｍが好ましい。セルサイズが３ｍｍより小さい場合は、ハニカム芯材の強度は向上するものの、サウンドブリッジの増加により遮音性能が低下し、また、ドア及び間仕切りに使用した場合も、重量増やコスト高につながり好ましくない。さらに、ハニカム体のセル中で発泡が難しくなり、充分に発泡体を充填することができず、好ましくない。一方、セルサイズが３０ｍｍを越えると低音域の遮音性能が低下する傾向があり、また、ドア及び間仕切りパネルとした場合、要求される強度が満たないため好ましくない。
【００１６】
ハニカム体の材質は、断熱性及びコストの点から、ペーパーハニカムを使用することが好ましい。ペーパーハニカムの材料としては、原料としてパルプを用いることが好ましく、必要に応じて、アラミド繊維、グラファイト繊維、ガラス繊維、ロックウール、珪酸酸マグネシウム等の繊維質材料が使用できる。ペーパーハニカムには、フェノール樹脂、ポリイミド樹脂、水酸化アルミニウム、酸化アンチモン、リン化合物、ハロゲン化合物、ホウ素化合物等が混抄又は含浸されていてもよい。かかる混抄又は含浸は、それに使用される物質をペーパー化の際に混合、添加することができるし、また、ペーパー化した後、又はハニカム化した後に含浸することもできる。このようにして難燃化等を施したペーパーハニカム、更にはアルミナ、アルミナ・シリカ繊維等のセラミックス繊維を原料とするペーパーハニカム等も使用できる。
【００１７】
上記ペーパーハニカムの原料として、パルプが使用される場合には、パルプが好ましくは１０〜６０質量％、特には２０〜６０質量％含有する場合が好適である。ペーパーハニカムとしては、ＪＩＳ−Ｐ８１２８に規定される試験における灰化残留物が４０質量％以上である難燃性ペーパーハニカムが好ましい。また、ハニカム体が、多孔質発泡体を形成する多価金属リン酸塩との反応性が高く、その結果得られた芯材の剛性を著しく高くせしめる成分、例えば、珪酸マグネシウム等を多く含有する場合には、上記したコインシデンス効果により、遮音性能が低下する場合がある。このため、リン酸類との反応性が高くない成分、好ましくは、パルプ、ロックウール、ガラス繊維、水酸化アルミニウム等をハニカム体に含有させることが好ましい。
【００１８】
特に、ハニカム体としては、耐熱性や難燃性を向上させるために、水酸化アルミニウムを、内掛けの含有量として、好ましくは、４０〜８０質量％、特に好ましくは、４５〜８０質量％含有するペーパーハニカムが好適である。
【００１９】
本発明でハニカム芯材は、ハニカム体のセル体積の少なくとも２０％、好ましくは、４０〜８０％に充填される多孔質発泡体は、ＮＣＯ基を有するウレタンプレポリマーから得られるウレタン硬化物の有機発泡体と、リン酸類とその硬化剤とを主成分として、さらにセメントを含有する無機発泡体との複合発泡体を含有する。かかる複合発泡体は、難燃性、剛性に優れる無機発泡体と柔軟性弾力性に優れる有機発砲体の長所を合わせ有する。
【００２０】
本発明の多孔質発泡体に含有されるセメントとしては、種々の種類のセメントが使用できる。例えば、ポルトランドセメント、シリカセメント、高炉セメント、フライアッシュセメント、白色セメント、アルミナセメントなどが挙げられる。なかでも、アルミナセメントは、発泡体を形成する際、セメントの量を調整することでスラリーの流動性や発泡、硬化反応の時間の調整をしやすくし、多孔質発泡体の発泡度やハニカム体への充填性を容易にするため特に好ましい。
【００２１】
また、上記セメントを使用する場合、発泡体の発泡、硬化の反応を調整するための反応調整剤を併用することができる。反応調節剤としては、糖類、石膏、ほう砂、クエン酸類、珪フッ化マグネシウム、グルコン、リグニン、スルホン酸、塩化カルシウム、塩化アルミニウム、炭酸ナトリウム、珪酸ナトリウム、アルミン酸ナトリウム、硝酸塩、炭酸塩などが挙げられる。セメントとして、特にアルミナセメント以外のセメントを用いる場合に、上記反応時間を制御するために上記反応調整剤を使用することが好ましい。この場合、反応調節剤として、糖類、石膏、硝酸塩、炭酸塩などを用いることにより上記反応調整がより容易になり、形成される発泡体とハニカム体とのなじみ性が向上する点から特に好ましい。
【００２２】
さらに、上記セメントを使用する場合において、無機質骨材を併用した場合には、発泡体を形成するスラリーの流動性を調整し易くし、また、該スラリーの攪拌効率を向上させ、スラリーの硬化調整が容易にでき、さらに多孔質発泡体の収縮やひび割れを防止することができる。無機質骨材としては、特に限定はないが、ガラスビーズ、シリカビーズ、ガラスフレーク、川砂、砂利、高炉スラグ、フライアッシュ、クレー、タルク、セラミック粉、珪石粉、珪砂、長石、バーミキュライト、燐灰石、黒曜石、蝋石等が挙げられる。なかでも、珪砂を用いた場合には、特にスラリーの流動性を向上させるので好適である。
【００２３】
上記無機質骨材の平均粒径としては、１００〜１０００μｍであることが好ましい。平均粒径が１０００μｍを越えると、スラリーの攪拌効率が低下し充分な発泡体が得られず、また平均粒径が１００μｍ未満であると見かけ比重が小さくなり、スラリーの流動性が低下し、発泡が不充分となり、発泡体のセルが粗くなる。かくして、無機質骨材としては、平均粒径が１００〜１０００μｍの珪砂の使用が好適である。
【００２４】
本発明では、多孔質発泡体中における上記セメントの含有量が２５〜６０質量％であることが重要である。該含有量が２５質量％未満であると、発泡体を得る上で比較的長い硬化時間を要するため生産効率が劣る上に、発泡時又は発泡直後の硬化が充分でないため、発泡体のセルがつぶれてしまい充分な厚みの発泡体が得られず、遮音性能が充分に向上しない。逆に６０質量％を越えると遮音性が向上するものの成形時のスラリーの流動性が低下して発泡が不充分となり、また、充分な厚みの発泡体が得られず、さらに多孔質発泡体の重量も増加するため好ましくない。なかでも、セメント含有量は、４５〜５５質量％であるのが好適である。
【００２５】
また、上記セメントの含有量は、リン酸類１００質量部に対しては、５０〜５００質量部であることが好ましい。該含有量が５０質量部未満であると、多孔質発泡体の硬化が不充分となる。この結果、生産ラインのスピードを遅くすることによる生産性の低下や、生産ラインを長くするなど設備の増大を招き好ましくない。一方、上記含有量が５００質量部を越えるとセメントの発熱量が高いせいか、発泡体の硬化が早くなりハニカム体に発泡体を充填させることが困難になり好ましくない。なかでも、上記含有量は、３００〜４５０質量部であるのが好適である。
【００２６】
また、上記した無機質骨材をセメントと併用する場合、無機質骨材の含有量は、多孔質発泡体１００質量部に対して６５質量部以下であるのが好ましい。該含有量が６５質量部より大きい場合には、得られる芯材の遮音性は向上するものの流動性が劣り発泡体が脆くなり好ましくない。なかでも、上記含有量は、１０〜３０質量部であるのが好適である。
【００２７】
また、本発明では、上記ウレタン硬化物は、多孔質発泡体中に１〜１０質量％含有されていることが好ましい。ウレタン硬化物の量が１０質量％を越えると、発泡体の独立気泡率が高くなり、通常用いられる樹脂発泡体を充填したものと同様に発泡体自身の吸音性能が低下する。逆に１質量％未満であると、発泡体が脆くなり発泡体のセル形状が不均一となる。その結果、得られる遮音パネルの吸音性能が劣る上に、発泡体がひいては芯材の剛性が増すために、高音域におけるコインシデンス効果が起きてしまう。なかでも、ウレタン硬化物は、多孔質発泡体中に７〜１２質量％であることが好ましい。
【００２８】
多孔質発泡体に含有されるリン酸類としては、例えば、リン酸、亜リン酸、無水リン酸、縮合リン酸、これらの多価金属塩又はこれらの二種以上の混合物が使用される。なかでも、第一リン酸多価金属塩、第二リン酸多価金属塩等の酸性リン酸多価金属塩の使用が耐水、耐湿性や発泡体のセル強度が高い等の理由で好ましい。上記多価金属としては、マグネシウム、カルシウム、アルミニウム、亜鉛、バリウム、鉄等が挙げられる。本発明で、多価金属リン酸塩は、その形態で添加、含有させる方法の他に、リン酸、亜リン酸等のリン酸類と化学的に活性な金属化合物、例えば、酸化マグネシウム、酸化カルシウム等の多価金属酸化物や、水酸化アルミニウム、水酸化マグネシウム、水酸化カルシウム等の多価金属水酸化物等を上記のリン酸類と別々に系内に添加し、系内で反応させる方法をとることもできる。
【００２９】
リン酸類としては、なかでも、リン酸、第一リン酸マグネシウム、第一リン酸アルミニウム、第一リン酸亜鉛又はこれら二種以上の混合物の使用が好ましい。その理由は、耐水性、耐湿性や発泡体のセル強度が高いためである。また、リン酸類として、酸性リン酸多価金属塩を選び、好ましくは、該酸性リン酸多価金属塩とジエチルアミン、トリエチルアミン等の水溶性アミン類とを併用する方法も採用される。
【００３０】
本発明で、上記のリン酸類と反応して多価金属リン酸塩の発泡体を形成するリン酸類の硬化剤としては、多価金属炭酸塩、多価金属酸化物、多価金属水酸化物、及び／または酸またはアルカリと反応してガスを発生する軽金属が使用される。
【００３１】
多価金属炭酸塩の好ましい例としては、炭酸ナトリウム、炭酸水素ナトリウム、炭酸カリウム、炭酸カルシウム、炭酸バリウム、塩基性炭酸マグネシウム、塩基性炭酸亜鉛等が挙げられる。また、炭酸アンモニウムも使用できる。なかでも、好ましいものは、塩基性炭酸マグネシウムである。
【００３２】
多価金属酸化物の好ましい例としては、酸化ナトリウム、酸化カリウム、酸化カルシウム、酸化バリウム、酸化マグネシウム、酸化亜鉛が挙げられ、多価金属水酸化物）は水酸化ナトリウム、水酸化カリウム、水酸化カルシウム、水酸化バリウム、水酸化マグネシウム、水酸化亜鉛が挙げられる。上記軽金属の好ましい例としては、マグネシウム、アルミニウム、亜鉛等が挙げられる。
【００３３】
本発明の多孔質発泡体におけるリン酸類の含有量は、本発明の発泡体中のリンの原子量換算値で好ましくは、３〜２０質量％、特に４〜１８質量％が好適である。この含有量が３質量％未満では得られる発泡体の防火性能が低下することがある。逆に、含有量が２０質量％を超えると、上記ウレタン硬化物の分散性が低下し、また、均一な発泡体が得られなくなることもある。一方、上記リン酸類の硬化剤の使用量は、多孔質発泡体中、好ましくは、５〜５０質量％、特に好ましくは１０〜３０質量％が好適である。
【００３４】
本発明の多孔質発泡体を形成する場合、必要により発泡剤を用いることができる。発泡剤としては、好ましくは、揮発性の低沸点有機溶剤又は揮発性の低沸点有機溶剤が挙げられる。上記揮発性の低沸点（沸点１２０℃以下）有機溶剤としては、エーテル類、ケトン類、炭化水素類、フロン類が挙げられ、なかでも、沸点が０〜１００℃のハロゲン化炭化水素類やケトン類が好ましく、特に常温で液体のハロゲン化炭化水素類やアセトンが好ましい。これら発泡剤は、単独、又は二種以上の混合物として使用することができる。
【００３５】
上記で使用される発泡剤の量は、目的とする発泡倍率に応じて任意に設定できる。上記リン酸類の硬化剤として、金属酸化物を用いた場合には、発泡剤を別に用いるために硬化剤に対し発泡剤を適宜選択することにより硬化反応に対する発泡時間を適宜調整することが可能となり、ハニカム体への発泡体の充填が容易に制御される。また硬化剤と発泡剤の量をそれぞれ調整することが可能なため、所望の軟質から硬質迄の幅広い範囲であり、かつ発泡倍率に応じて決めることが容易となる。
【００３６】
本発明の多孔質発泡体を構成するウレタン硬化物を得るためには、ＮＣＯ基を有するウレタンプレポリマーを用いることが好ましい。ＮＣＯ基を有するウレタンプレポリマーとしては、有機ポリイソシアネート化合物と活性水素含有化合物とから誘導され、且つＮＣＯ基を分子内に有するものが好ましい。前記有機ポリイソシアネート化合物の好ましい例としては、ヘキサメチレンジイソシアネート（ＨＤＩ）、イソホロンジイソシアネート（ＩＰＤＩ）、ジシクロヘキシルメタン−４，４’−ジイソシアネート（水添ＭＤＩ）、メチルシクロヘキサン−２，４−ジイソシアネート（水添ＴＤＩ）、２，４−または２，６−トルエンジイソシアネート（ＴＤＩ）、または４、４’−ジフェニルメタンジイソシアネート（ＭＤＩ）である。
【００３７】
上記活性水素含有化合物としては、例えば、低分子量ポリオールや高分子量ポリオールが挙げられ、特に好ましいものは、ポリオキシアルキレンポリオールのうちのエチレンオキサイド付加物であり、エチレンオキサイド付加物を単独、もしくは活性水素含有化合物の一部として使用することが好ましい。この場合、活性水素含有化合物中のオキシエチレン単位の含有量は、１０〜９５質量％、特に５０〜９０質量％とするのが好ましい。エチレンオキサイド付加物を使用することにより、水性混合物とする際の上記プレポリマーの分散性が向上する。
【００３８】
本発明の多孔質発泡体には、水酸化アルミニウムが含有されることが好ましい。水酸化アルミニウムは、後述するように、難燃剤としての機能を果たす上に、多孔質発泡体の発泡倍率を下げて、低周波領域から高周波領域にかけて吸音性をさらに改善させることが可能となる。多孔質発泡体中に含有される水酸化アルミニウムの量は好ましくは、５〜７０質量％、特には１０〜５０質量％が好適である。前記量が５質量％未満であると難燃性が劣り、逆に７０質量％を越えると脆性が増し取扱い性が劣り好ましくない。
【００３９】
また、本発明の多孔質発泡体には、物性やコストを考慮して必要に応じてさらに無機充填材、有機充填材が含有されていてもよい。また、多孔質発泡体に高い防火性を付与するため、さらに難燃剤を加えて発泡硬化させることもできる。難燃剤の好ましい例としては、前述した水酸化アルミニウムの他に、非ハロゲン燐酸エステル、ハロゲン含有燐酸エステル、活性水素含有難燃剤、三酸化アンチモン、五酸化アンチモン、酸化亜鉛等が挙げられる。これらは、二種以上併用できる。難燃剤の含有量はウレタンプレポリマー１００質量部に対して、好ましくは４０質量部以下、特には０．１〜３０質量部が適切である。
【００４０】
本発明の遮音用パネル芯材を製造する場合、上記の多孔質発泡体を形成する、リン酸類、硬化剤、プレポリマー、水、及び必要により発泡剤等と、セメント、及び必要に応じて無機質骨材とを混合して水性混合物とし、これをハニカムのセル内に充填し、発泡し硬化させる。水性混合物中の水の量は、スラリー化が可能な範囲であれば、必要以上には水を加える必要はなく、水が多い程発泡硬化物の乾燥に時間や手間を要することになる。水の量は、水性混合物中の固形分の濃度が５０〜９０質量％程度になるようであるのが好ましい。
【００４１】
本発明において、有機発泡体を形成するプレポリマーの硬化速度を制御するために、例えば、触媒を使用することができる。触媒の好ましい例としては、ジブチルチンジラウレート、アルキルチタン酸塩、有機珪素チタン酸塩、スタナスオクトエート、オクチル酸鉛、オクチル酸亜鉛、オクチル酸ビスマス、ジブチル錫ジオルソフェニルフェノキサイト、錫オキサイドとエステル化合物（ジオクチルフタレート等）の反応生成物等の金属系触媒、モノアミン類（トリエチルアミン等）、ジアミン類（Ｎ，Ｎ，Ｎ’，Ｎ’−テトラメチルエチレンジアミン等）、トリアミン類（Ｎ，Ｎ，Ｎ’，Ｎ”，Ｎ”−ペンタメチルジエチレントリアミン等）、環状アミン類（トリエチレンジアミン等）等のアミン系触媒等が挙げられる。触媒の量は、プレポリマーの１００質量部に対して、好ましくは０．００１〜５質量部である。
【００４２】
また、本発明では、形成される発泡体における泡の均一な生成を助けるために整泡剤を使用することができる。整泡剤の好ましい例としては、シリコン系界面活性剤が挙げられ、例えば、東レ・ダウコーニング  シリコ−ン社製の”ＳＨ−１９２”、”ＳＨ−１９３”、”ＳＨ−１９４”、”ＳＦ−２９３５”、”ＳＦ−２９４５”、  ”ＳＦ−２９３９”、東芝シリコーン社製の”ＴＦＡ−４２００”、・日本ユニカー社製の”Ｌ−５３２０”、”Ｌ−５３４０”、”Ｌ−５３５０”、”ＳＺ−１６９８”、  ”ＳＺ−１６６９”、信越シリコン社製の”Ｆ−１２１”、”Ｆ−１２２”  、”Ｆ−５０２”、”Ｆ−３０５Ｍ”が挙げられる。整泡剤の添加量は、ウレタンプレポリマーの１００質量部に対して、好ましくは０．００１〜１質量部である。
【００４３】
本発明において、前記発泡体を形成するスラリーをハニカム体のセル内に充填し、発泡硬化させる好ましい方法は次のようである。すなわち、上記スラリーをハニカム体のセル中に充填する方法としては、例えば、セル中にスラリー状の水性混合物を流し込む方法や吹き付けによる充填方法、或いは、前記水性混合物を平面状に慣らした後、ハニカム体を上方から押し付けて充填する方法等が挙げられる。これらの方法では、ハニカム体にスラリーを充填した後、充填したハニカム体の面に平滑な面材を当接させて十分に固定することが好ましい。これにより発泡体がハニカム体のセルの外に膨張することを防止することができる。また、スラリーは、全部のセル又はセル全体に充填する必要はないが、セル内に２０％以上充填されている必要がある。前記充填率が２０％未満であると遮音性能が劣り好ましくない。
【００４４】
上記発泡体を形成するスラリーは、ハニカム体のセル内に充填後、好ましくは、常温、常圧条件下に、数秒〜数十分間で発泡し、次いで硬化が終了し発泡体を形成する。但し、冬期、気温が低い場合や、工程上発泡硬化時間を短縮したい場合は、静置中に、５０℃程度に加熱してもよい。その後、必要により８０〜１５０℃に加熱して余剰水をとばしてもよい。
【００４５】
このようにして製造される本発明の無機と有機の多孔質複合発泡体は、上記したように優れた特性を有するが、特に上記水性混合物に含まれる多価金属炭酸塩、軽金属、発泡剤の添加量を制御することにより、ハニカム体に発泡体を充填したハニカム芯材の密度を好ましくは１００〜３００ｋｇ／ｍ３の広い範囲に調整できる。特に、本発明の発泡体では、その密度が１４０〜２００ｋｇ／ｍ３が特に好適でである。
【００４６】
かくして、本発明では、硬質から軟質のものまで、幅広い材質の複合発泡体を有するハニカム芯材を得ることができる。また、本発明では、得られたハニカム芯材の断熱性能もハニカム体の材質の選定及び上記水性混合物の組成を制御し、特に比重及び発泡セルの直径や形状の制御することにより、例えば、０．０４ｋｃａｌ／ｍ・ｈｒ・℃以下の低い熱伝導率を付与することが可能な上、難燃性も建築基準法に基づく不燃材から準不燃材相当のレベルである。
【００４７】
このようにして得られたハニカム芯材の少なくとも片面に接合される表面材としては、特に限定はないが、その厚みが０．３〜１．６ｍｍであることが好ましい。厚みが０．３ｍｍ未満であると遮音性能が劣り、逆に１．６ｍｍを越えるとパネル重量が増し好ましくない。なかでも、厚みは０．４〜０．８ｍｍが好適である。
【００４８】
表面材の材質としては、金属板、木質板、無機質板、天然石板が挙げられる。またこれらの表面材には、必要に応じて塗装、メッキ、表面化粧材との張合わせ、樹脂化粧又は塗装、プライマー、防錆、抗菌、抗カビ処理等が１種又は２種以上複合されて施される。このうち金属板が好ましく、鋼板、アルミニウム合金板、ステンレス板、チタニウム合金板等が挙げられる。なかでも、耐火性、難燃性、強度、意匠等の点で、カラー鋼板、ガルバニウム鋼板、ボンデ鋼板、亜鉛メッキ鋼板等を含む鋼板、Ａ５０５２、Ａ５００５、Ａ１１００等を含むアルミニウム合金板、ＳＵＳ４３０、ＳＵＳ３０４等を含むステンレス板、及びチタニウム合金板等の金属板を用いることが好ましい。
【００４９】
なお、ハニカム芯材と表面材との接合の場合には、接着剤、ろう材を用いたり、拡散接合等の方法を用いたりすることができる。なかでも接着剤を使用する方法が一般的である。接着剤にはエポキシ系、ウレタン系、ビニルフェノリック系等の熱硬化系の接着剤と、合成ゴム系や酢酸ビニル系等の熱可塑性の接着剤とがあり、その形態としては、溶液状、ペースト状、固形状、フィルム状等の形態をなしている。
【００５０】
上記の接着剤の選定としては、表面材及びハニカム体の材質、接着力、硬化条件、接着設備、耐久性、価格等によって適宜選択される。また、その接着方法としては、ターンバック法、ピンチローラー法、ホットプレス法、バキュームバック法、オートクレーブ法等があり、これらの方法は単独または組み合わせて行うことができる。また、接合する表面材の接着面には、接着材に応じたプライマー処理や脱脂処理、及びサンディング等の接合面を荒らす処理等を施すことも可能である。
【００５１】
このようにして得られる遮音パネルは、不燃性、耐火性、断熱性に優れるとともに、前記共鳴透過やコインシデンス効果による遮音性の低下を生じない、低音域から高音域にわたって優れた遮音性能を有する。具体的には、本発明で得られる遮音パネルは、２５０Ｈｚの低音域から４０００Ｈｚの高音域においてＪＩＳ−Ａ１４１６に規定される遮音性能がＴ−２レベル以上であり、従来では達成できなかった、音響透過損失が２０００Ｈｚの周波数の高音域にて３５ｄＢ以上を達成することが可能となる。同時に、特徴的なことは、１２５〜５００Ｈｚ以下の周波数の低音域でのＴ−２レベルの遮音性能（Ｙ≧２５ｌｏｇＸ−３７．５）を越える、Ｙ≧２５ｌｏｇＸ−３４．５レベル以上を達成することが可能となるものである。
【００５２】
【実施例】
以下に、本発明について実施例を挙げてさらに具体的に説明するが、本発明の解釈はかかる実施例によって制限されるものでないことはもちろんである。
（ハニカム芯材の製造）
第１リン酸マグネシウムを含有するリン酸類の水溶液、水、塩基性炭酸マグネシウム、酸化マグネシウム、酸化亜鉛、水酸化アルミニウム、及びＴＤＩプレポリマー（空気中の水分と反応しないように窒素で置換してタンクに収納）と、セメント又は／及び珪砂（平均粒径５００μｍ）とを、表１に示した所定の質量比率（第１リン酸マグネシウムは固形物換算）で配合した粉体混合物を連続混合機に供給した。該連続混合機から得られるスラリー状発泡液をＰＰ製（ポリプロピレン）フィルム上に平滑になるよう吐出させた。
【００５３】
次に平滑化された発泡液上に表１に示した物性のペーパーハニカム（セルサイズ２０ｍｍ、パルプ含有量２５％、水酸化アルミニウム含有量７０％）を載せ、上方よりＰＰフィルムを介して平滑な面材で押圧し、ハニカムセル内で発泡、硬化させた。硬化後、上記面材及び上下面のＰＰフィルムを剥がし、乾燥させ、多孔質発泡体がハニカム体のセル体積の８０％が充填されたハニカム芯材を得た。
【００５４】
なお、本発明で使用したＴＤＩプレポリマー（ｄ−１）とは、以下のものを表す。ＴＤＩ−８０（日本ポリウレタン（株）製、商品名：コロネートＴ−８０）１００質量部に対して、ポリオキシエチレンポリオキシプロピレングリコール（分子量２１８８、エチレンオキサイド６０質量％とプロピレンオキサイド４０質量％とのブロックコポリマー）４２０質量部を反応させプレポリマーとしたもの。プレポリマーのＮＣＯ含量は６．２質量％、数平均分子量１３５５で、常温で粘調な樹脂溶液である。
【００５５】
（遮音パネルの製造）
市販の厚さ０．６ｍｍの亜鉛めっきカラー鋼板を使用し、該鋼板がハニカム芯材と接着する接着面にエポキシ系接着剤を塗布（塗布量：約２００ｇ／ｍ２）し、ハニカム芯材の両面に圧着した後、５０℃で１０時間放置し、サンドイッチパネルを得た。
【００５６】
実施例１、２及び比較例１〜３
上記した方法を使用し、表１に示したペーパーハニカム体のセル内に発泡体を形成するスラリーを充填し、発泡、硬化させることによりニカム芯材を得た後、該ハニカム芯材の両面に表面材をサンドイッチしたパネルを製造した。
【００５７】
それぞれ、実施例１、２及び比較例１で得られたハニカム芯材及びパネルの物性値を表２に示す。なお、試験方法は以下のとおりである。
圧縮強さ：  ＪＩＳ−Ａ９５１１に準拠。
遮音性  ：  ＪＩＳ−Ａ１４１６に準拠して行った試験をＡ４７０２の基準により判定した。
【００５８】
また、上記の実施例１、２及び比較例１で得られた遮音パネルについて、ＪＩＳ−Ａ１４１６に準じた方法に従って、周波数（Ｈｚ）−透過損失（ｄＢ）の関係をテストした。それぞれの結果が図１に示した。
【００５９】
この結果から明らかなように、実施例１、２及び比較例１のパネルは、いずれも、測定した全１６周波数域において、直線で示される３０等級線（遮音性Ｔ−２レベル）を下回らず、優れた遮音性能を示した。しかし、周波数１２５〜５００の低音域で、比較例１のパネルがＴ−２レベル（Ｙ≧２５ｌｏｇＸ−３７．５）であるにも拘わらず、実施例１のパネルは、比較例１のパネルに比べて３．０ｄＢ以上もの透過損失を示し、更にＹ≧２５ｌｏｇＸ−３６．０以上に到達した。また、実施例２のパネルは、比較例１のパネルに比べて１．５ｄｂ以上もの透過損失を示し、Ｙ≧２５ｌｏｇＸ−３４．５以上に到達し、優れた遮音性能を有することがわかる。
【００６０】
一方、本発明の範囲外の含有量のセメントを使用した比較例例２、３では、満足できるハニカム芯材が得られなかった。すなわち、比較例２で、発泡、硬化の反応が遅く、１０ｍの生産ラインでは発泡体は完全には硬化せず、また更に時間を要しても最終的に充分な厚みを有する発泡体は得られなかった。また、比較例３では、発泡体を形成するスラリーをハニカム体に入れる前に固化してしまい、充填がうまく行かなかった。
【００６１】
【表１】
2004252083.tif 000002
【表２】
2004252083.tif 000003
【００６２】
【発明の効果】
本発明で提供されるサンドイッチ構造体からなる遮音パネルは、共鳴透過やコインシデンス効果による遮音性の低下が起こらず、低音域から高音域にわたって優れた遮音性能が得られる。例えば、厚さ０．６ｍｍの亜鉛メッキ鋼板でサンドイッチされた遮音パネルは、２５０Ｈｚの低音域から４０００Ｈｚの高音域においてＪＩＳ−Ａ４７０２に規定される遮音性能がＴ−２レベル以上を有する。
【００６３】
特に、従来、この種の構造体で得られ難かった、例えば、２０００Ｈｚの高温域において、透過損失が３５ｄＢ以上であり、低音域の遮音性能がＴ−２レベルを越え、優れた遮音性能を有する遮音パネルが提供される。
【図面の簡単な説明】
【図１】実施例１、２及び比較例１の遮音パネルの性能を、周波数（Ｈｚ）と透過損失の関係で示したものである。
【図１】
2004252083.tif 000004